КЕРАМИЧЕСКАЯ МАССА
CERAMIC MASS

Изобретение касается составов керамических масс, которые могут быть использованы для изготовления фасадной плитки, кирпича, черепицы.
Известна керамическая масса состава, мас.%: глина 40,0-48,0; стеклобой 8,0-12,0; кварцевый песок 5,0-10,0; гранитные отсевы 28,0-35,0; марганцевый шлам 3,0-11,0 [1].
Задача изобретения состоит в повышении морозостойкости изделий, полученных из керамической массы.
Технический результат достигается тем, что керамическая масса, содержащая глину и гранитные отсевы, дополнительно содержит циркон, тальк и олеат натрия при следующем соотношении компонентов, мас.%: глина 51,5-57,5; гранитные отсевы 16,0-22,0; циркон 16,0-22,0; тальк 4,0-6,0; олеат натрия 0,5-1,0.
В таблице приведены составы керамической массы.
Таблица
Компоненты
Состав, мас.%
1
2
3
4
Глина
51,5
54,0
57,5
57,5
Гранитные отсевы
22,0
19,0
16,0
20,0
Циркон
22,0
21,0
20,0
16,0
Тальк
4,0
5,0
6,0
6,0
Олеат натрия
0,5
1,0
0,5
0,5
Морозостойкость, циклы
120-130
120-130
120-130
120-130
В составе керамической массы могут быть использованы качественные беложгущиеся глины любых месторождений.
Гранитные отсевы, циркон по отдельности размалывают до прохождения через сетку 008, смешивают с измельченной глиной, тальком, олеатом натрия и готовят керамическую массу с влажностью 18-23%. Из керамической массы формуют пластическим способом изделия, которые сушат до влажности не более 6% и обжигают при температуре 1170-1220°С. Возможно нанесение на поверхность высушенных изделий до обжига слоя глазурной суспензии.
Источники информации
1. SU 1544749, С04В 33/00, 1990.